(57)【要約】【課題】レーザ切断によりリング体に生じる熱影響部を効率的に除去し、リングの製造効率を高める。【解決手段】  複数のエレメントを無端金属のリングで結束して構成される伝達ベルトを用いた無段変速機におけるリングを製造するものにおいて、無端の筒状体を形成する溶接工程と、溶接した筒状体を溶体化処理する第１溶体化工程と、溶体化処理した筒状体をレーザを用いて所定幅のリング体に切断するリング切断工程と、切断したリング体の幅方向端部を砥石により研磨してＲ状に成形すると共にリング切断工程より生じた熱影響部を除去する研磨・Ｒ付け工程と、を備える。【選択図】図６
2018054081.tif 000002
【特許請求の範囲】
【請求項１】
複数のエレメントを無端金属のリングで結束して構成される伝達ベルトを用いた無段変速機における該リングを製造するリングの製造方法であって、
帯状の金属板の端部同士を突き合わせて溶接し無端の筒状体を形成する溶接工程と、溶接した筒状体を溶体化処理する溶体化工程と、溶体化処理した筒状体をレーザを用いて所定幅のリング体に切断する切断工程と、切断したリング体の幅方向端部を砥石により研磨して前記切断工程より生じた熱影響部を除去すると共にＲ状に成形する研磨工程と、
を備えるリングの製造方法。
【請求項２】
請求項１記載のリングの製造方法であって、
幅方向端部を研磨したリング体を圧延する圧延工程と、圧延したリング体を溶体化処理する第２溶体化工程と、溶体化処理したリング体の周長を調整する周長調整工程と、周長を調整したリング体を時効処理および窒化処理する時効・窒化工程と、
を更に備えるリングの製造方法。
【請求項３】
請求項１または２記載のリングの製造方法であって、
前記研磨工程は、前記リング体に張力を付与した状態で該リング体を周方向に回転させ、前記リング体の幅方向端部に対して該リング体の板厚方向の外周側から内周側へ向かって凹弧状の第１研磨部を押し当てることにより前記リング体の幅方向端部の外周側をＲ状に研磨し、前記リング体の幅方向端部に対して該リングの板厚方向の内周側から外周側へ向かって凹弧状の第２研磨部を押し当てることにより前記リング体の幅方向端部の内周側をＲ状に研磨する、
リングの製造方法。
【発明の詳細な説明】
【技術分野】
【０００１】
本明細書において開示する本開示の発明は、リングの製造方法に関する。
【背景技術】
【０００２】
従来より、多数のエレメントをリングで結束して構成される環状の伝達ベルトを用いたベルト式無段変速機におけるリングの製造方法としては、帯状の金属板の端部同士を突き合わせて溶接して無端の筒状体を形成する溶接工程と、溶接した筒状体を溶体化処理（焼鈍処理）する溶体化工程と、溶体化処理した筒状体をレーザ光によって所定幅に切断してリング体を形成する切断工程とを含むものが提案されている（例えば、特許文献１参照）。
【先行技術文献】
【特許文献】
【０００３】
【特許文献１】特開２００２−２４８５２２号公報
【発明の概要】
【発明が解決しようとする課題】
【０００４】
上述したリングの製造方法において、筒状体の切断をレーザ光によって行なうものとすると、リング体がレーザ光の熱によって組織変化（熱影響部）し、以降のリング体の塑性加工性に影響を与える。例えば、レーザ切断したリング体を圧延する圧延工程を実行する際や、リング体を径方向に複数枚積層して積層リングを形成するためにリング体を必要な周長に調整する周長調整工程を実行する際に、リング体が破断したり、所望の寸法に成形できない場合が生じ、レーザ切断後に溶体化処理を再実行する必要が生じてしまう。
【０００５】
本開示の発明は、レーザ切断によりリング体に生じる熱影響部を効率的に除去し、リングの製造効率を高めることを主目的とする。
【課題を解決するための手段】
【０００６】
本開示の発明は、上述の主目的を達成するために以下の手段を採った。
【０００７】
本開示のリングの製造方法は、複数のエレメントを無端金属のリングで結束して構成される伝達ベルトを用いた無段変速機における該リングを製造するリングの製造方法であって、帯状の金属板の端部同士を突き合わせて溶接し無端の筒状体を形成する溶接工程と、溶接した筒状体を溶体化処理する溶体化工程と、溶体化処理した筒状体をレーザを用いて所定幅のリング体に切断する切断工程と、切断したリング体の幅方向端部を砥石により研磨して前記切断工程より生じた熱影響部を除去すると共にＲ状に成形する研磨工程と、を備えることを要旨とする。
【０００８】
この本開示のリングの製造方法では、無端の筒状体を形成する溶接工程と筒状体を溶体化する第１溶体化工程と筒状体をレーザ切断によりリング体に切断する切断工程とを実行した後、研磨・Ｒ付け工程によりリング体の幅方向端部をＲ状に成形する際に、レーザ切断により生じた熱影響部もあわせて除去する。この結果、研磨・Ｒ付け工程を実行した後のリング体には、硬度が高い熱影響部が残存しないため、その後に第１溶体化工程を再実行する必要をなくすことできる。この結果、リングの製造効率を向上させることができる。また、レーザを用いて切断工程を実行した後、レーザ切断によってリング体の幅方向端部に生じた熱影響部を、研磨工程で当該幅方向端面をＲ状に加工する際にあわせて除去するため、切断工程で用いる切断機を、カッタ切断機などの他の切断機からレーザ切断機へ切り替える場合でも、既存設備を有効利用することができ、製造設備の追加・変更を最小限とすることができる。
【図面の簡単な説明】
【０００９】
【図１】無段変速機１の構成の概略を示す構成図である。
【図２】伝達ベルト１０の構成の概略を示す構成図である。
【図３】リングの製造工程の一例を示す説明図である。
【図４】リング体２３の幅方向断面におけるレーザ切断部を拡大して示す部分拡大図である。
【図５】リング体２３のレーザ切断面からの幅方向の距離と硬度との関係を示す説明図である。
【図６】研磨・Ｒ付け工程を説明する説明図である。
【図７】研磨装置３０の構成の概略を示す構成図である。
【図８】外周側研磨ロール４１を用いてリング体２３の端部外周側を研磨・Ｒ付けする様子を示す説明図である。
【図９】内周側研磨ロール４６を用いてリング体２３の端部内周側を研磨・Ｒ付けする様子を示す説明図である。
【図１０】比較例の研磨ロール４１Ｂを用いてリング体２３の幅方向端部を研磨・Ｒ付けする様子を示す説明図である。
【図１１】他の実施形態における研磨装置１３０の構成の概略を示す構成図である。
【図１２】研磨ロール１４１を用いてリング体２３の幅方向端部を研磨・Ｒ付けする様子を示す説明図である。
【発明を実施するための形態】
【００１０】
次に、図面を参照しながら、本開示の発明を実施するための形態について説明する。
【００１１】
図１は、無段変速機１の構成の概略を示す構成図である。無段変速機１は、エンジン等の動力源を備える車両に搭載され、図示するように、駆動側回転軸としてのプライマリシャフト２と、当該プライマリシャフト２に設けられたプライマリプーリ３と、プライマリシャフト２と平行に配置される従動側回転軸としてのセカンダリシャフト４と、当該セカンダリシャフト４に設けられたセカンダリプーリ５と、プライマリプーリ３のプーリ溝（Ｖ字溝）とセカンダリプーリ５のプーリ溝（Ｖ字溝）とに巻き掛けられる伝達ベルト１０とを備える。無段変速機１は、プライマリプーリ３とセカンダリプーリ５の溝幅を変更することにより、プライマリプーリ３の動力を無段階に変速してセカンダリプーリ５へ伝達する。
【００１２】
図２は、伝達ベルト１０の構成の概略を示す構成図である。伝達ベルト１０は、図２に示すように、多数（例えば数百個）のエレメント１１と、積層リング１２と、を備え、多数のエレメント１１を積層リング１２で環状に結束することにより構成される。エレメント１１は、例えば、プレス加工により鋼板から打ち抜かれて形成されたものである。エレメント１１は、左右の側面でプーリ（プライマリプーリ３，セカンダリプーリ５）からの挟圧力を受けつつ、プーリとの接線方向の摩擦力によってベルト進行方向の前方のエレメント１１を押し出すことによって動力を伝達する。
【００１３】
積層リング１２は、周長が少しずつ異なる複数枚の無端金属のリング２０（単リング）が径方向に層状に積層されたものであり、図３に例示する製造工程によって製造される。
【００１４】
リング２０の製造工程は、図３に示すように、（ａ）帯板切断工程と、（ｂ）曲げ工程と、（ｃ）溶接前洗浄工程と、（ｄ）溶接工程と、（ｅ）第１溶体化工程（焼鈍工程）と、（ｆ）リング切断工程と、（ｇ）研磨・Ｒ付け工程と、（ｈ）圧延前洗浄工程と、（ｉ）圧延工程と、（ｊ）圧延後洗浄工程と、（ｋ）第２溶体化工程と、（ｌ）周長調整工程と、（ｍ）時効・窒化工程とにより構成される。
【００１５】
（ａ）帯板切断工程は、ドラムに巻回された所定厚さ（例えば、０．４〜０．５ｍｍ）の帯状の鋼板（マルエージング鋼板）を幅方向に切断することにより所定サイズの帯板２１を切り出す工程である。帯板切断工程は、切れ刃を備えたカッタ切断機やレーザ切断機などを用いて行なうことができる。（ｂ）曲げ工程は、帯板２１の端部同士を互いに突き合わせるように筒状に曲げて筒状体２２を成形する工程である。曲げ工程は、ロールや金型を用いて行なうことができる。
【００１６】
（ｃ）溶接前洗浄工程は、筒状体２２の突き合わせ部を溶接する前に、筒状体２２の脱脂洗浄を行なう工程である。溶接前洗浄工程は、例えば、シャワー洗浄や超音波洗浄などを用いて行なうことができる。（ｄ）溶接工程は、筒状体２２の突き合わせ部を溶接する突き合わせ溶接を行なう工程である。溶接工程は、例えば、レーザ溶接やプラズマ溶接などを用いて行なうことができる。（ｅ）第１溶体化工程（焼鈍工程）は、溶接工程で変化した溶接部周辺の硬度分布を平準化させ、展延性を向上させるための工程である。
【００１７】
（ｆ）リング切断工程は、筒状体２２を所定幅の複数のリング体２３に切断する工程であり、レーザ切断機を用いて行なわれる。図４は、リング体２３の幅方向断面におけるレーザ切断部を拡大して示す部分拡大図である。レーザ切断部は、図示するように、レーザ光による熱で金属が溶けて固まった凝固組織と、熱により組織変化の生じた熱影響部（ＨＡＺ）とを含む。図５は、リング体２３のレーザ切断面からの幅方向の距離と硬度との関係を示す説明図である。熱影響部は、図示するように、レーザ切断面から遠く、熱の影響がほとんどない部位に対して、大きな硬度差が生じていることがわかる。リング体２３に熱影響部が残存している状態で（ｉ）圧延工程が実行されると、硬度の高い熱影響部から破断が生じたり、変形抵抗の相違から狙った寸法に成形できない場合が生じる。
【００１８】
（ｇ）研磨・Ｒ付け工程は、図６に示すように、研磨ロールを用いてリング体２３の幅方向端部（レーザ切断部）を研磨して熱影響部を除去すると共にＲ状に加工する工程であり、図７に例示する研磨装置３０を用いて行なわれる。研磨装置３０は、図７に示すように、リング体２３が架け渡される駆動ローラ３１ａおよび従動ローラ３１ｂを有する回転ユニット３１と、リング体２３を内周側からバックアップする内周側バックアップローラ３３と、内周側バックアップローラ３３と対峙しリング体２３の幅方向端部の外周側（端部外周側）をＲ状に研磨する外周側研磨ユニット４０と、リング体２３を外周側からバックアップする外周側バックアップローラ３４と、外周側バックアップローラ３４と対峙しリング体２３の幅方向端部の内周側（端部内周側）をＲ状に研磨する内周側研磨ユニット４５と、を備える。回転ユニット３１は、駆動ローラ３１ａがリング体２３の内周面に従動ローラ３１ｂと離間する方向に圧接されており、駆動ローラ３１ａを回転駆動することにより、リング体２３に張力を付与した状態で当該リング体２３を周方向に回転（周回）することができる。なお、回転ユニット３１は、リング体２３に張力を付与するためのテンションローラを別途備えるものとしてもよい。外周側研磨ユニット４０は、回転ユニット３１にセットされたリング体２３の板厚方向に平行な方向に延びる回転軸を有する外周側研磨ロール４１と、外周側研磨ロール４１の回転方向と外周側研磨ロール４１の回転軸の軸方向（図中、前後方向）とその軸方向に直交し且つリング体２３の幅方向に平行な方向（図中、上下方向）とに外周側研磨ロール４１を回転および移動可能な回転・移動ユニット４３と、を備える。内周側研磨ユニット４５は、外周側研磨ユニット４０と同様の外周側研磨ロール４６と回転・回転ユニット４８とを備える。
【００１９】
図８は外周側研磨ロール４１を用いてリング体２３の端部外周側を研磨・Ｒ付けする様子を示す説明図であり、図９は内周側研磨ロール４６を用いてリング体２３の端部内周側を研磨・Ｒ付けする様子を示す説明図である。なお、図８および図９では、説明の都合上、外周側研磨ロール４１，内周側研磨ロール４６におけるＬ字溝４２，４７を誇張して示した。外周側研磨ロール４１および内周側研磨ロール４６は円柱形状の部材であり、その外周面の先端部にはＬ字溝４２，４７が周方向に全周に亘って形成されている。Ｌ字溝４２，４７は、溝底が外周側研磨ロール４１，内周側研磨ロール４６の軸方向に沿って直線状に延びる直線部４２ｂ，４７ｂにより形成され、溝底隅部が約９０度の円弧角θとリング体２３の板厚ｔの約１／２の曲率半径ｒをもつ凹状円弧部４２ａ，４７ａにより形成されている。Ｌ字溝４２，４７には砥粒が固着された砥粒層が形成されている。こうした外周側研磨ロール４１および内周側研磨ロール４６を用いたリング体２３の研磨・Ｒ付けは、以下のようにして行なわれる。即ち、まず、外周側研磨ロール４１を回転させながらリング体２３の幅方向一端側から他端側へ向かう方向（図中、下方向）に移動させると共に内周側研磨ロール４６を回転させながらリング体２３の幅方向一端側から他端側へ向かう方向（図中、下方向）に移動させることにより、直線部４２ｂ，４７ｂをそれぞれリング体２３の幅方向一端部の端面に押し付けて、リング体２３の幅方向一端部の熱影響部を除去する（図８（ａ），図９（ａ）参照）。そして、外周側研磨ロール４１を回転させながらリング体２３の板厚方向の外周側から内周側（図中、左方向）へ移動させて凹状円弧部４２ａをリング体２３の幅方向一端部の外周側（端部外周側）に押し付けることにより、リング体２３の端部外周側をＲ状に成形する（図８（ｂ），（ｃ）参照）。同時に、内周側研磨ロール４６を回転させながらリング体２３の板厚方向の内周側から外周側（図中、右方向）へ移動させて凹状円弧部４７ａをリング体２３の幅方向一端部の内周側（端部内周側）に押し付けることにより、リング体２３の端部内周側をＲ状に成形する（図９（ｂ），（ｃ）参照）。なお、リング体２３の端部外周側の加工と端部内周側の加工は、同じタイミングで行なうものに限られず、それぞれ異なるタイミングで行なうものとしてもよい。即ち、リング体２３の端部外周側を加工した後、端部内周側を加工してもよいし、リング体２３の端部内周側を加工した後、端部外周側を加工してもよい。また、外周側研磨ロール４１および内周側研磨ロール４６の回転方向は、リング体２３との接触点において、リング体２３の周回方向と同一方向としてもよいし、逆方向としてもよい。こうしてリング体２３の幅方向一端部を研磨すると、回転ユニット３１からリング体２３を取り外し、その幅方向一端側と幅方向他端側とを入れ替えてから回転ユニット３１に再度取り付けて、リング体２３の幅方向他端部に対して同様の研磨を行なう。これにより、リング体２３の幅方向両端部は、熱影響部が除去され、且つ、角部のほとんどない半円状に成形される。なお、外周側研磨ユニット４０および内周側研磨ユニット４５を、リング体２３の幅方向一端側と���方向他端側とに一対ずつ設けて、それぞれリング体２３の幅方向一端部と幅方向他端部とを研磨するものとしてもよい。
【００２０】
図１０は、比較例の研磨ロール４１Ｂを用いてリング体２３の幅方向端部を研磨・Ｒ付けする様子を示す説明図である。なお、比較例の研磨ロール４１Ｂは、その外周面の軸方向中央に約１８０度の円弧角θとリング体２３の板厚ｔの約１／２の曲率半径ｒをもつ半円状の凹溝４２Ｂが全周に亘って形成されたものである。比較例では、研磨ロール４１Ｂを回転させながらリング体２３の幅方向に移動させてリング体２３の幅方向端部の端面に研磨ロール４１Ｂの凹溝４２Ｂを押し付けることにより、リング体２３の幅方向端部を研磨しながらＲ状に成形する。こうした変形例の研磨ロール４１Ｂを用いてリング体２３を研磨・Ｒ付けする場合、凹溝４２Ｂの曲率半径ｒに対してリング体２３の板厚ｔがｔ＝２・ｒの関係を満たしていれば、リング体２３の幅方向端部を角部のほとんどない半円状に成形することができるが、実際にはリング体２３の板厚にはバラツキが生じ、リング体２３の板厚ｔがｔ＜２・ｒのときには、リング体２３の端面における板厚方向両端部に角部が残存する場合があり（図１０（ａ）参照）、リング体２３の板厚ｔがｔ＞２・ｒのときには、リング体２３の端面における板厚方向両端部が凹溝４２Ｂでない研磨ロール４１Ｂの外周面で研磨されてアンダーカットが生じる場合がある（図１０（ｂ）参照）。本実施形態では、研磨ロールを外周側研磨ロール４１と内周側研磨ロール４６とに分割し、それぞれでリング体２３の幅方向端部の外周側と内周側とをＲ状に研磨するため、リング体２３の板厚のバラツキに拘わらず、その幅方向両端部を角部のほとんどない半円状に成形することができる。
【００２１】
（ｈ）圧延前洗浄工程は、リング体２３を圧延する前に、研磨・Ｒ付け工程でリング体２３に付着した研磨屑などを除去する工程であり、（ｉ）圧延工程は、圧延ローラを用いてリング体２３を必要な板厚に圧延してリング体２４とする工程である。上述したように、リング体２３はリング切断工程の後、研磨・Ｒ付け工程（ｇ）によって硬度の高い熱影響部が除去されているから、圧延工程（ｉ）によって破断を生じることなく、所望の板厚に圧延することができる。（ｊ）圧延後洗浄工程は、圧延によってリング体２４に付着した圧延油などを除去する工程である。（ｋ）第２溶体化工程は、圧延したリング体２４を加熱して、圧延により変形された金属組織の再結晶化を行なう工程である。
【００２２】
（ｌ）周長調整工程は、圧延したリング体２４を複数枚径方向に積層できるように周長を微調整する工程である。（ｍ）時効・窒化工程は、周長調整したリング体２４を時効処理した後、窒化処理することによりリング体２４の表面を強化する工程である。
【００２３】
以上説明した本実施形態のリングの製造方法によれば、複数のエレメントを無端金属リングで結束して構成される伝達ベルトを用いた無段変速機におけるリングを製造するものにおいて、帯板２１の端部同士を突き合わせて溶接し無端の筒状体２２を形成する（ｄ）溶接工程と、溶接した筒状体２２を溶体化処理（焼鈍処理）する（ｅ）第１溶体化工程と、溶体化処理した筒状体２２をレーザを用いて所定幅のリング体２３に切断する（ｆ）リング切断工程と、切断したリング体２３の幅方向端部を砥石により研磨して（ｆ）リング切断工程より生じた熱影響部を除去すると共にＲ状に成形する（ｇ）研磨・Ｒ付け工程と、を備える。これにより、（ｇ）研磨・Ｒ付け工程の実行後のリング体２３には、硬度が高い熱影響部が残存しないため、その後に第１溶体化工程を再実行する必要をなくすことできる。この結果、リングの製造効率を向上させることができる。
【００２４】
また、レーザ切断機を用いて（ｆ）リング切断工程を実行した後、レーザ切断によってリング体２３の幅方向端部に生じた熱影響部を、（ｇ）研磨・Ｒ付け工程で当該幅方向端面をＲ状に加工する際にあわせて除去するため、（ｆ）リング切断工程で用いる切断機を、カッタ切断機などの他の切断機からレーザ切断機へ切り替える場合でも、（ｇ）研磨・Ｒ付け工程においてレーザ切断により生じた熱影響部を除去する処理を追加するだけでよく、既存設備を有効利用することができ、製造設備の追加・変更を最小限とすることができる。即ち、レーザ切断に伴って生じる熱影響部を溶体化によって除去する場合、溶体化をリング体２３で行なうための設備が必要となるが、（ｇ）研磨・Ｒ付け工程によって熱影響部を除去することで、こうした設備の追加を不要とすることができる。
【００２５】
上述した実施形態では、（ｇ）研磨・Ｒ付け工程において、研磨ロールを、リング体２３の端部外周側を研磨する外周側研磨ロール４１と、リング体２３の端部内周側を研磨する内周側研磨ロール４６とに分割するものとしたが、図１０に示した比較例の研磨ロール４１Ｂを用いてリング体２３の幅方向端部を研磨・Ｒ付けするものとしてもよい。また、図１１に示すように一体型の研磨ロール１４１を用いてリング体２３の端部外周側と端部内周側とを研磨・Ｒ付けするものとしてもよい。図１１は、他の実施形態における研磨装置１３０の構成の概略を示す構成図である。他の実施形態に係る研磨装置１３０は、図示するように、駆動ローラ３１ａおよび従動ローラ３１ｂを有する回転ユニット３１と、リング体２３の端部外周側と端部内周側とを研磨・Ｒ付けする研磨ユニット１４０と、研磨ユニット１４０に対してリング体２３の送り方向の前後に設けられリング体２３を内周側からバックアップする内周側バックアップローラ１３３ａ，１３３ｂと、研磨ユニット１４０に対してリング体２３の送り方向の前後に設けられリング体２３を外周側からバックアップする外周側バックアップローラ１３４ａ，１３４ｂと、を備える。研磨ユニット１４０は、回転ユニット３１にセットされたリング体２３の板厚方向に平行な方向に延びる回転軸を有する研磨ロール１４１と、研磨ロール１４１の回転方向と研磨ロール１４１の回転軸の軸方向（図中、前後方向）とその軸方向に直交し且つリング体２３の幅方向に平行な方向（図中、上下方向）とに研磨ロール１４１を回転および移動可能な回転・移動ユニット１４３と、を備える。
【００２６】
図１２は研磨ロール１４１を用いてリング体２３の幅方向端部を研磨・Ｒ付けする様子を示す説明図である。なお、図１２では、説明の都合上、研磨ロール１４１における凹溝１４２を誇張して示した。研磨ロール１４１は、円柱形状の部材であり、外周面の軸方向中央に凹溝１４２が周方向に全周に亘って形成されている。凹溝１４２は、溝底がロールの軸方向に沿って直線状に延びる直線部１４２ｂにより形成され、溝底の両隅部が約９０度の円弧角θとリング体２３の板厚ｔの約１／２の曲率半径ｒをもつ凹状円弧部１４２ａ，１４２ｃにより形成されている。凹溝１４２には砥粒が固着された砥粒層が形成されている。こうした研磨ロール１４１を用いたリング体２３の研磨・Ｒ付けは、以下のようにして行なわれる。即ち、まず、研磨ロール１４１を回転させながらリング体２３の幅方向一端側から他端側へ向かう方向（図中、下方向）に移動させ、直線部１４２ｂをリング体２３の幅方向一端部の端面に押し付けて、リング体２３の幅方向一端部の熱影響部を除去する（図１２（ａ）参照）。次に、研磨ロール１４１を回転させながらリング体２３の板厚方向の外周側から内周側（図中、左方向）へ移動させて凹状円弧部１４２ａをリング体２３の幅方向一端部の外周側（端部外周側）に押し付けることにより、リング体２３の端部外周側をＲ状に成形する（図１２（ｂ）参照）。そして、研磨ロール１４１を回転させながらリング体２３の板厚方向の内周側から外周側（図中、右方向）へ移動させて凹状円弧部１４２ｃをリング体２３の幅方向端部の内周側（端部内周側）に押し付けることにより、リング体２３の端部内周側をＲ状に成形する（図１２（ｃ）参照）。こうしてリング体２３の幅方向一端部を研磨すると、回転ユニット３１からリング体２３を取り外し、その幅方向一端側と幅方向他端側とを入れ替えてから回転ユニット３１に再度取り付けて、リング体２３の幅方向他端部に対して同様の研磨を行なう。これにより、リング体２３の幅方向両端部は、熱影響部が除去され、且つ、角部のほとんどない半円状に成形される。なお、研磨ユニット１４０を、リング体２３の幅方向一端側と幅方向他端側とにそれぞれ設けて、それぞれリング体２３の幅方向一端部と幅方向他端部とを研磨するものとしてもよい。また、この他の実施形態においては、リング体２３の端部外周側を加工した後、端部内周側を加工するものとしたが、リング体２３の端部内周側を加工した後、端部外周側を加工してもよい。また、研磨ロール１４１の軸方向への往復動を繰り返すことにより、リング体２３の端部外周側と端部内周側とを交互に少しずつ加工していくものとしてもよい。
【００２７】
以上説明したように、本開示のリングの製造方法は、複数のエレメント（１１）を無端金属のリング（２０）で結束して構成される伝達ベルトを用いた無段変速機（１）における該リングを製造するリングの製造方法であって、帯状の金属板（２１）の端部同士を突き合わせて溶接し無端の筒状体（２２）を形成する溶接工程（ｄ）と、溶接した筒状体（２２）を溶体化処理する溶体化工程（ｅ）と、溶体化処理した筒状体（２２）をレーザを用いて所定幅のリング体（２３）に切断する切断工程（ｆ）と、切断したリング体（２３）の幅方向端部を砥石（４１，４６）により研磨して前記切断工程（ｆ）より生じた熱影響部を除去すると共にＲ状に成形する研磨工程（ｇ）と、を備えることを要旨とする。
【００２８】
この本開示のリングの製造方法では、無端の筒状体（２２）を形成する溶接工程（ｄ）と筒状体（２２）を溶体化する第１溶体化工程（ｅ）と筒状体（２２）をレーザ切断によりリング体（２３）に切断する切断工程（ｆ）とを実行した後、研磨工程（ｇ）によりリング体（２３）の幅方向端部をＲ状に成形する際に、レーザ切断により生じた熱影響部もあわせて除去する。この結果、研磨工程（ｇ）を実行した後のリング体（２３）には、硬度が高い熱影響部が残存しないため、その後に第１溶体化工程（ｅ）を再実行する必要をなくすことできる。この結果、リングの製造効率を向上させることができる。また、レーザを用いて切断工程（ｆ）を実行した後、レーザ切断によってリング体（２３）の幅方向端部に生じた熱影響部を、研磨工程（ｇ）で当該幅方向端面をＲ状に加工する際にあわせて除去するため、切断工程（ｆ）で用いる切断機を、カッタ切断機などの他の切断機からレーザ切断機へ切り替える場合でも、既存設備を有効利用することができ、製造設備の追加・変更を最小限とすることができる。
【００２９】
こうした本開示のリングの製造方法において、幅方向端部を研磨したリング体（２３）を圧延する圧延工程（ｉ）と、圧延したリング体（２４）を溶体化処理する第２溶体化工程（ｋ）と、溶体化処理したリング体（２４）の周長を調整する周長調整工程（ｌ）と、周長を調整したリング体（２４）を時効処理および窒化処理する時効・窒化工程（ｍ）と、を更に備えるものとしてもよい。上述した切断工程（ｆ）により生じる熱影響部は、研磨工程（ｇ）により除去されるため、その後に溶体化工程（ｅ）を再度実行することなく、圧延工程（ｉ）によりリング体（２３）を圧延する際または周長調整工程（ｌ）によりリング体（２３）を周長調整する際に、リング体（２３）が破断するのを抑制し、加工精度を良好なものとすることができる。
【００３０】
また、本開示のリングの製造方法において、前記研磨工程（ｇ）は、リング体（２３）に張力を付与した状態で該リング体（２３）を周方向に回転させ、前記リング体（２３）の幅方向端部に対して該リング体（２３）の板厚方向の外周側から内周側へ向かって凹弧状の第１研磨部（４２ａ，１４２ａ）を押し当てることにより前記リング体（２３）の幅方向端部の外周側をＲ状に研磨し、前記リング体（２３）の幅方向端部に対して該リング体（２３）の板厚方向の内周側から外周側へ向かって凹弧状の第２研磨部（４７ａ，１４２ｃ）を押し当てることにより前記リング体（２３）の幅方向端部の内周側をＲ状に研磨するものとしてもよい。これにより、リング体（２３）の板厚にバラツキが生じるものとしても、その幅方向端部（端部外周側および端部内周側）を角部のほとんどない半円状に成形することができる。
【００３１】
以上、本開示の発明の実施の形態について説明したが、本開示の発明はこうした実施形態に何等限定されるものではなく、本開示の発明の要旨を逸脱しない範囲内において、種々なる形態で実施し得ることは勿論である。
【産業上の利用可能性】
【００３２】
本開示の発明は、無段変速機に用いられる伝達ベルトの製造産業に利用可能である。
【符号の説明】
【００３３】
１  無段変速機、２  プライマリシャフト、３  プライマリプーリ、４  セカンダリシャフト、５  セカンダリプーリ、１０  伝達ベルト、１１  エレメント、１２  積層リング、２０  リング、２１  帯板、２２  筒状体、２３  リング体、２４  リング体、３０  研磨装置、３１  回転ユニット、３１ａ  駆動ローラ、３１ｂ  従動ローラ、３３  内周側バックアップローラ、３４  外周側バックアップローラ、４０  外周側研磨ユニット、４１  外周側研磨ロール、４２，４７  Ｌ字溝、４２ａ，４７ａ  凹状円弧部、４２ｂ，４７ｂ  直線部、４３，４８，１４３  回転・移動ユニット、４５  内周側研磨ユニット、４６  内周側研磨ロール、１３０  研磨装置、１３３ａ，１３３ｂ  内周側バックアップローラ、１３４ａ，１３４ｂ  外周側バックアップローラ、１４０  研磨ユニット、１４１  研磨ロール、１４２  凹溝、１４２ａ，１４２ｃ  凹状円弧部、１４２ｂ  直線部、４１Ｂ  研磨ロール、４２Ｂ  凹溝。
【図１】
2018054081.tif 000003
【図２】
2018054081.tif 000004
【図３】
2018054081.tif 000005
【図４】
2018054081.tif 000006
【図５】
2018054081.tif 000007
【図６】
2018054081.tif 000008
【図７】
2018054081.tif 000009
【図８】
2018054081.tif 000010
【図９】
2018054081.tif 000011
【図１０】
2018054081.tif 000012
【図１１】
2018054081.tif 000013
【図１２】
2018054081.tif 000014
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
複数のエレメントを無端金属のリングで結束して構成される伝達ベルトを用いた無段変速機における該リングを製造するリングの製造方法であって、
帯状の金属板の端部同士を突き合わせて溶接し無端の筒状体を形成する溶接工程と、溶接した筒状体を溶体化処理する溶体化工程と、溶体化処理した筒状体をレーザを用いて所定幅のリング体に切断する切断工程と、切断したリング体の幅方向端部に砥石を押し当てることにより前記切断工程より生じた熱影響部を除去すると共に該幅方向端部を凸弧状に成形する幅方向端部処理工程と、幅方向端部を処理したリング体を所定の板厚に調整する圧延工程と、
を備えるリングの製造方法。
【請求項２】
請求項１記載のリングの製造方法であって、
所定の板厚に調整したリング体を溶体化処理する第２溶体化工程と、溶体化処理したリング体の周長を調整する周長調整工程と、周長を調整したリング体を時効処理および窒化処理する時効・窒化工程と、
を更に備えるリングの製造方法。
【請求項３】
請求項１または２記載のリングの製造方法であって、
前記幅方向端部処理工程は、前記リング体に張力を付与した状態で該リング体を周方向に回転させ、前記リング体の幅方向端部に対して該リング体の板厚方向の外周側から内周側へ向かって凹弧状の砥石を押し当てることにより前記リング体の幅方向端部の外周側を凸弧状に成形し、前記リング体の幅方向端部に対して該リングの板厚方向の内周側から外周側へ向かって凹弧状の砥石を押し当てることにより前記リング体の幅方向端部の内周側を凸弧状に成形する、
リングの製造方法。
【手続補正２】
【補正対象書類名】明細書
【補正対象項目名】０００７
【補正方法】変更
【補正の内容】
【０００７】
本開示のリングの製造方法は、複数のエレメントを無端金属のリングで結束して構成される伝達ベルトを用いた無段変速機における該リングを製造するリングの製造方法であって、帯状の金属板の端部同士を突き合わせて溶接し無端の筒状体を形成する溶接工程と、溶接した筒状体を溶体化処理する溶体化工程と、溶体化処理した筒状体をレーザを用いて所定幅のリング体に切断する切断工程と、切断したリング体の幅方向端部に砥石を押し当てることにより前記切断工程より生じた熱影響部を除去すると共に該幅方向端部を凸弧状に成形する幅方向端部処理工程と、幅方向端部を処理したリング体を所定の板厚に調整する圧延工程と、を備えることを要旨とする。
【手続補正３】
【補正対象書類名】明細書
【補正対象項目名】０００８
【補正方法】変更
【補正の内容】
【０００８】
この本開示のリングの製造方法では、無端の筒状体を形成する溶接工程と筒状体を溶体化する第１溶体化工程と筒状体をレーザ切断によりリング体に切断する切断工程とを実行した後、幅方向端部処理工程によりリング体の幅方向端部を凸弧状に成形する際に、レーザ切断により生じた熱影響部もあわせて除去する。この結果、幅方向端部処理工程を実行した後のリング体には、硬度が高い熱影響部が残存しないため、その後に第１溶体化工程を再実行する必要をなくすことできる。この結果、リングの製造効率を向上させることができる。また、レーザを用いて切断工程を実行した後、レーザ切断によってリング体の幅方向端部に生じた熱影響部を、幅方向端部処理工程で当該幅方向端部を凸弧状に加工する際にあわせて除去するため、切断工程で用いる切断機を、カッタ切断機などの他の切断機からレーザ切断機へ切り替える場合でも、既存設備を有効利用することができ、製造設備の追加・変更を最小限とすることができる。
【手続補正４】
【補正対象書類名】明細書
【補正対象項目名】００１８
【補正方法】変更
【補正の内容】
【００１８】
（ｇ）研磨・Ｒ付け工程は、図６に示すように、研磨ロールを用いてリング体２３の幅方向端部（レーザ切断部）を研磨して熱影響部を除去すると共に凸弧状（Ｒ状）に加工する工程であり、図７に例示する研磨装置３０を用いて行なわれる。研磨装置３０は、図７に示すように、リング体２３が架け渡される駆動ローラ３１ａおよび従動ローラ３１ｂを有する回転ユニット３１と、リング体２３を内周側からバックアップする内周側バックアップローラ３３と、内周側バックアップローラ３３と対峙しリング体２３の幅方向端部の外周側（端部外周側）をＲ状に研磨する外周側研磨ユニット４０と、リング体２３を外周側からバックアップする外周側バックアップローラ３４と、外周側バックアップローラ３４と対峙しリング体２３の幅方向端部の内周側（端部内周側）をＲ状に研磨する内周側研磨ユニット４５と、を備える。回転ユニット３１は、駆動ローラ３１ａがリング体２３の内周面に従動ローラ３１ｂと離間する方向に圧接されており、駆動ローラ３１ａを回転駆動することにより、リング体２３に張力を付与した状態で当該リング体２３を周方向に回転（周回）することができる。なお、回転ユニット３１は、リング体２３に張力を付与するためのテンションローラを別途備えるものとしてもよい。外周側研磨ユニット４０は、回転ユニット３１にセットされたリング体２３の板厚方向に平行な方向に延びる回転軸を有する外周側研磨ロール４１と、外周側研磨ロール４１の回転方向と外周側研磨ロール４１の回転軸の軸方向（図中、前後方向）とその軸方向に直交し且つリング体２３の幅方向に平行な方向（図中、上下方向）とに外周側研磨ロール４１を回転および移動可能な回転・移動ユニット４３と、を備える。内周側研磨ユニット４５は、外周側研磨ユニット４０と同様の外周側研磨ロール４６と回転・回転ユニット４８とを備える。
【手続補正５】
【補正対象書類名】明細書
【補正対象項目名】００２７
【補正方法】変更
【補正の内容】
【００２７】
以上説明したように、本開示のリングの製造方法は、複数のエレメント（１１）を無端金属のリング（２０）で結束して構成される伝達ベルトを用いた無段変速機（１）における該リングを製造するリングの製造方法であって、帯状の金属板（２１）の端部同士を突き合わせて溶接し無端の筒状体（２２）を形成する溶接工程（ｄ）と、溶接した筒状体（２２）を溶体化処理する溶体化工程（ｅ）と、溶体化処理した筒状体（２２）をレーザを用いて所定幅のリング体（２３）に切断する切断工程（ｆ）と、切断したリング体（２３）の幅方向端部に砥石（４１，４６）を押し当てることにより前記切断工程（ｆ）より生じた熱影響部を除去すると共に該幅方向端部を凸弧状に成形する幅方向端部処理工程（ｇ）と、幅方向端部を処理したリング体（２３）を所定の板厚に調整する圧延工程（ｉ）と、を備えることを要旨とする。
【手続補正６】
【補正対象書類名】明細書
【補正対象項目名】００２８
【補正方法】変更
【補正の内容】
【００２８】
この本開示のリングの製造方法では、無端の筒状体（２２）を形成する溶接工程（ｄ）と筒状体（２２）を溶体化する第１溶体化工程（ｅ）と筒状体（２２）をレーザ切断によりリング体（２３）に切断する切断工程（ｆ）とを実行した後、幅方向端部処理工程（ｇ）によりリング体（２３）の幅方向端部を凸弧状に成形する際に、レーザ切断により生じた熱影響部もあわせて除去する。この結果、幅方向端部処理工程（ｇ）を実行した後のリング体（２３）には、硬度が高い熱影響部が残存しないため、その後に第１溶体化工程（ｅ）を再実行する必要をなくすことできる。この結果、リングの製造効率を向上させることができる。また、レーザを用いて切断工程（ｆ）を実行した後、レーザ切断によってリング体（２３）の幅方向端部に生じた熱影響部を、幅方向端部処理工程（ｇ）で当該幅方向端部を凸弧状に加工する際にあわせて除去するため、切断工程（ｆ）で用いる切断機を、カッタ切断機などの他の切断機からレーザ切断機へ切り替える場合でも、既存設備を有効利用することができ、製造設備の追加・変更を最小限とすることができる。
【手続補正７】
【補正対象書類名】明細書
【補正対象項目名】００２９
【補正方法】変更
【補正の内容】
【００２９】
こうした本開示のリングの製造方法において、所定の板厚に調整したリング体（２４）を溶体化処理する第２溶体化工程（ｋ）と、溶体化処理したリング体（２４）の周長を調整する周長調整工程（ｌ）と、周長を調整したリング体（２４）を時効処理および窒化処理する時効・窒化工程（ｍ）と、を更に備えるものとしてもよい。上述した切断工程（ｆ）により生じる熱影響部は、研磨工程（ｇ）により除去されるため、その後に溶体化工程（ｅ）を再度実行することなく、圧延工程（ｉ）によりリング体（２３）を圧延する際または周長調整工程（ｌ）によりリング体（２３）を周長調整する際に、リング体（２３）が破断するのを抑制し、加工精度を良好なものとすることができる。
【手続補正８】
【補正対象書類名】明細書
【補正対象項目名】００３０
【補正方法】変更
【補正の内容】
【００３０】
また、本開示のリングの製造方法において、前記幅方向端部処理工程（ｇ）は、リング体（２３）に張力を付与した状態で該リング体（２３）を周方向に回転させ、前記リング体（２３）の幅方向端部に対して該リング体（２３）の板厚方向の外周側から内周側へ向かって凹弧状の砥石（４２ａ，１４２ａ）を押し当てることにより前記リング体（２３）の幅方向端部の外周側を凸弧状に成形し、前記リング体（２３）の幅方向端部に対して該リング体（２３）の板厚方向の内周側から外周側へ向かって凹弧状の砥石（４７ａ，１４２ｃ）を押し当てることにより前記リング体（２３）の幅方向端部の内周側を凸弧状に成形するものとしてもよい。これにより、リング体（２３）の板厚にバラツキが生じるものとしても、その幅方向端部（端部外周側および端部内周側）を角部のほとんどない半円状に成形することができる。